(57)【要約】【課題】優れた透明性を有し、耐貫通性の温度依存性が少ないＰＶＢ樹脂層とＥＶＡ樹脂層との積層体からなる合わせガラス用中間膜を提供する。【解決手段】エチレン酢酸ビニル共重合体を含む樹脂層（１）と、ポリビニルアセタール樹脂を含む樹脂層（２）とを含む積層体からなる合わせガラス用中間膜であって、  前記樹脂層（２）が、炭素原子数４〜６個のアルデヒド（ａ）及び炭素原子数１〜３個のアルデヒド（ｂ）によりポリビニルアルコールをアセタール化して得られたポリビニルアセタール樹脂と、可塑剤とを含み、  前記アルデヒド（ａ）由来のアセタール化単位（Ａ）及び前記アルデヒド（ｂ）由来のアセタール化単位（Ｂ）の含有量が、前記ポリビニルアセタール樹脂の全質量に対して６０〜９０質量％であり、  前記アセタール化単位（Ａ）と前記アセタール化単位（Ｂ）との質量比（Ａ：Ｂ）が、１０〜８０：９０〜２０であることを特徴とする合わせガラス用中間膜。【選択図】図１
2008195557.tif 000002
【特許請求の範囲】
【請求項１】
エチレン酢酸ビニル共重合体を含む樹脂層（１）と、ポリビニルアセタール樹脂を含む樹脂層（２）とを含む積層体からなる合わせガラス用中間膜であって、
前記樹脂層（２）が、炭素原子数４〜６個のアルデヒド（ａ）及び炭素原子数１〜３個のアルデヒド（ｂ）によりポリビニルアルコールをアセタール化して得られたポリビニルアセタール樹脂と、可塑剤とを含み、
前記アルデヒド（ａ）由来のアセタール化単位（Ａ）及び前記アルデヒド（ｂ）由来のアセタール化単位（Ｂ）の含有量が、前記ポリビニルアセタール樹脂の全質量に対して６０〜９０質量％であり、
前記アセタール化単位（Ａ）と前記アセタール化単位（Ｂ）との質量比（Ａ：Ｂ）が、１０〜８０：９０〜２０であることを特徴とする合わせガラス用中間膜。
【請求項２】
前記アルデヒド（ａ）由来のアセタール化単位（Ａ）及び前記アルデヒド（ｂ）由来のアセタール化単位（Ｂ）の含有量が、前記ポリビニルアセタール樹脂の全質量に対して６０〜８５質量％であることを特徴とする請求項１に記載の合わせガラス用中間膜。
【請求項３】
前記アセタール化単位（Ａ）と前記アセタール化単位（Ｂ）との質量比（Ａ：Ｂ）が、１０〜４０：９０〜６０であることを特徴とする請求項１又は２のいずれか１項に記載の合わせガラス用中間膜。
【請求項４】
前記樹脂層（２）が、さらに酸化防止剤を、前記ポリビニルアセタール樹脂１００質量部に対して０．１〜１．０質量部含むことを特徴とする請求項１〜３のいずれか１項に記載の合わせガラス用中間膜。
【請求項５】
前記酸化防止剤が、フェノール系酸化防止剤であることを特徴とする請求項４に記載の合わせガラス用中間膜。
【請求項６】
前記エチレン酢酸ビニル共重合体における酢酸ビニルの含有量が、前記エチレン酢酸ビニル共重合体の全質量に対して２０〜３５質量％であることを特徴とする請求項１〜５のいずれか１項に記載の合わせガラス用中間膜。
【請求項７】
前記積層体が、エチレン酢酸ビニル共重合体を含む樹脂層（１）と、ポリビニルアセタール樹脂を含む樹脂層（２）との２層積層体である請求項１〜６のいずれか１項に記載の合わせガラス用中間膜。
【請求項８】
前記積層体が、２層の前記ポリビニルアセタール樹脂を含む樹脂層（２）の間に、前記エチレン酢酸ビニル共重合体を含む樹脂層（１）を介在させた３層積層体である請求項１〜６のいずれか１項に記載の合わせガラス用中間膜。
【請求項９】
前記積層体が、２層の前記エチレン酢酸ビニル共重合体を含む樹脂層（１）の間に、前記ポリビニルアセタール樹脂を含む樹脂層（２）を介在させた３層積層体である請求項１〜６のいずれか１項に記載の合わせガラス用中間膜。
【請求項１０】
前記積層体が、エチレン酢酸ビニル共重合体を含む樹脂層（１）と、ポリビニルアセタール樹脂を含む樹脂層（２）とを交互に少なくとも４層以上積層させたものであることを特徴とする請求項１〜６のいずれか１項に記載の合わせガラス用中間膜。
【請求項１１】
請求項１〜１０のいずれか１項に記載の合わせガラス用中間膜を、２枚の透明基板の間に狭持して接着一体化されてなる合わせガラス。
【請求項１２】
前記エチレン酢酸ビニル共重合体が架橋されることにより接着一体化されてなる請求項１１に記載の合わせガラス。
【請求項１３】
前記２枚の透明基板の一方がガラス板で、他方がプラスチックフィルムである請求項１１又は１２のいずれか１項に記載の合わせガラス用中間膜。
【請求項１４】
前記プラスチックフィルムが、ポリエチレンテレフタレートからなる請求項１３に記載の合わせガラス用中間膜。
【請求項１５】
前記プラスチックフィルム上にハードコート層をさらに有する請求項１３又は１４のいずれか１項に記載の合わせガラス用中間膜。
【発明の詳細な説明】
【技術分野】
【０００１】
本発明は、合わせガラス用中間膜に関し、特にエチレン酢酸ビニル共重合体を含む層と、ポリビニルブチラール樹脂を含む層との積層体からなる合わせガラス用中間膜に関する。
【背景技術】
【０００２】
従来から、二枚の透明基板の間に中間膜として接着樹脂層を介在させた構造を有する合わせガラスが知られている。合わせガラスでは、中間膜の存在により、耐貫通性等が向上している。したがって、例えば自動車の合わせガラスは、盗難や侵入等を目的として破壊されても窓の開放を自由にすることができないため、防犯用ガラスとしても有用である。また外部からの衝撃に対し、破損したガラスの破片は中間膜に貼着したままとなるので、その飛散を防止している。
【０００３】
このような合わせガラスは、航空機、自動車のフロントガラスやサイドガラス、建築物の窓ガラス、ショーウィンドウ、水槽、プールの覗き窓、ＯＡ関連機器、事務機器、および、電気・電子機器など種々の用途に用いられている。したがって、合わせガラスは、耐貫通性や割れたガラスの飛散防止などの安全性を確保するとともに、透明性に優れ高度な外観特性を有することが必要とされている。
【０００４】
従来の合わせガラスにおける中間膜としては、ポリビニルブチラール樹脂（以下、「ＰＶＢ」とも言う）及び可塑剤を含む組成物をシート状に成形したＰＶＢ樹脂膜が使用されている（特許文献１）。ＰＶＢは、耐衝撃性、耐貫通性などに優れる一方で、上述した水分の影響を受けやすく耐湿性が十分ではない。すなわち、高温時の湿気ないし水の透過により、経時的に中間膜において曇点（白点）を生じ、合わせガラスの外観特性、透明性の低下を招く場合があった。
【０００５】
そこで、ＰＶＢの代わりに耐湿性、遮音性に優れたエチレン酢酸ビニル共重合体(以下、「ＥＶＡ」とも言う)を含む樹脂膜が合わせガラス用中間膜として提案されている。
【０００６】
また、合わせガラス用中間膜では、ＰＶＢ及びＥＶＡがそれぞれ有する優れた特性を活かすことができるため、ＰＶＢ樹脂層とＥＶＡ樹脂層とを積層させた積層体が使用されている（特許文献２〜４）。これにより、耐衝撃性、耐貫通性、耐湿性及び遮音性に優れる合わせガラス用中間膜が得られる。
【０００７】
【特許文献１】特開２００６−１６０５６２号公報
【特許文献２】特開２００４−０５０７５０号公報
【特許文献３】特開２００３−１７６１５９号公報
【特許文献４】特開２００５−２１３０６８号公報
【発明の開示】
【発明が解決しようとする課題】
【０００８】
しかしながら、上述したＰＶＢ樹脂層とＥＶＡ樹脂層とを積層させた合わせガラス用中間膜では、耐貫通性が十分ではない場合がある。すなわち、合わせガラス用中間膜は合わせガラスの使用環境によって容易に温度の影響を受け易く、合わせガラス用中間膜の耐貫通性が温度によって変化し易い問題があった。このような問題は、室温を超える高温、特に５０℃以上におけるＰＶＢ樹脂層の耐貫通性の低下に基づくものと考えられる。
【０００９】
さらに、ＰＶＢ樹脂層とＥＶＡ樹脂層との積層体では、複数の層を積層させるため厚さが厚くなり、透明性が低下する。合わせガラスの透明性は高い方が望ましいため、前記積層体の透明性の向上も必要とされている。
【００１０】
したがって、本発明は、優れた透明性を有し、耐貫通性の温度依存性が少ないＰＶＢ樹脂層とＥＶＡ樹脂層との積層体からなる合わせガラス用中間膜を提供することを目的とする。
【００１１】
また、本発明は、前記合わせガラス用中間膜を用いた合わせガラスを提供することを目的とする。
【課題を解決するための手段】
【００１２】
本発明は、
エチレン酢酸ビニル共重合体を含む樹脂層（１）と、ポリビニルアセタール樹脂を含む樹脂層（２）とを含む積層体からなる合わせガラス用中間膜であって、
前記樹脂層（２）が、炭素原子数４〜６個のアルデヒド（ａ）及び炭素原子数１〜３個のアルデヒド（ｂ）によりポリビニルアルコールをアセタール化して得られたポリビニルアセタール樹脂と、可塑剤とを含み、
前記アルデヒド（ａ）由来のアセタール化単位（Ａ）及び前記アルデヒド（ｂ）由来のアセタール化単位（Ｂ）の含有量が、前記ポリビニルアセタール樹脂の全質量に対して６０〜９０質量％であり、
前記アセタール化単位（Ａ）と前記アセタール化単位（Ｂ）との質量比（Ａ：Ｂ）が、１０〜８０：９０〜２０であることを特徴とする合わせガラス用中間膜により、上記課題を解決する。
【００１３】
本発明の合わせガラス用中間膜の好適態様を以下に列記する。
【００１４】
（１）前記アルデヒド（ａ）由来のアセタール化単位（Ａ）及び前記アルデヒド（ｂ）由来のアセタール化単位（Ｂ）の含有量が、前記ポリビニルアセタール樹脂の全質量に対して６０〜８５質量％である。
【００１５】
（２）前記アセタール化単位（Ａ）と前記アセタール化単位（Ｂ）との質量比（Ａ：Ｂ）が、１０〜４０：９０〜６０である。
【００１６】
（３）前記樹脂層（２）が、さらに酸化防止剤を、前記ポリビニルアセタール樹脂１００質量部に対して０．１〜１．０質量部含む。
【００１７】
（４）前記酸化防止剤が、フェノール系酸化防止剤である。
【００１８】
（５）前記エチレン酢酸ビニル共重合体における酢酸ビニルの含有量が、前記エチレン−酢酸ビニル共重合体の全質量に対して２０〜３５質量％である。
【発明の効果】
【００１９】
本発明によれば、広い温度範囲において優れた耐貫通性を発揮することができ、透明性、耐衝撃性、耐湿性及び遮音性に優れるに合わせガラス用中間膜を提供することができる。したがって、このような合わせガラス用中間膜は、航空機、自動車のフロントガラスやサイドガラス、建築物の窓ガラスなどとして用いられる合わせガラスに好適に用いられる。
【発明を実施するための最良の形態】
【００２０】
本発明の合わせガラス用中間膜は、エチレン酢酸ビニル共重合体を含む樹脂層（１）と、ポリビニルアセタール樹脂を含む樹脂層（２）とを含む積層体からなる。さらに、前記樹脂層（２）として、炭素原子数４〜６個のアルデヒド（ａ）及び炭素原子数１〜３個のアルデヒド（ｂ）によりポリビニルアルコールをアセタール化して得られたポリビニルアセタール樹脂と、可塑剤とを含み、
前記アルデヒド（ａ）由来のアセタール化単位（Ａ）及び前記アルデヒド（ｂ）由来のアセタール化単位（Ｂ）の含有量が、前記ポリビニルアセタール樹脂の全質量に対して６０〜９０質量％であり、
前記アセタール化単位（Ａ）と前記アセタール化単位（Ｂ）との質量比（Ａ：Ｂ）が、１０〜８０：９０〜２０であるものを用いる。
【００２１】
上記構成を有する樹脂層（２）は、透明性に優れるだけでなく、耐貫通性の温度依存性が少なく、特に５０℃以上の高温においても優れた耐貫通性を発揮することができる。したがって、エチレン酢酸ビニル共重合体を含む樹脂層（１）と、ポリビニルアセタール樹脂を含む樹脂層（２）との積層体からなる合わせガラス用中間膜において、上記構成を有する樹脂層（２）を用いることにより、耐衝撃性、耐湿性及び遮音性に優れ、温度変化に関係なく優れた耐貫通性及び透明性を発揮することが可能な合わせガラス用中間膜が得られる。
【００２２】
（ポリビニルアセタール樹脂を含む樹脂層（２））
本発明の合わせガラス用中間膜に用いられるポリビニルアセタール樹脂を含む樹脂層（２）は、炭素原子数４〜６個のアルデヒド（ａ）及び炭素原子数１〜３個のアルデヒド（ｂ）によるポリビニルアルコールのアセタール化で得られたポリビニルアセタール樹脂と、可塑剤とを含む。
【００２３】
炭素原子数４〜６個のアルデヒド（ａ）としては、ｎ−ブチルアルデヒド、ｔｅｒｔ−ブチルアルデヒド、アミルアルデヒド及びヘキシルアルデヒドなどが挙げられる。
【００２４】
炭素原子数１〜３個のアルデヒド（ｂ）としては、ホルムアルデヒド、アセトアルデヒド及びプロピオンアルデヒドなどが挙げられる。
【００２５】
アルデヒド（ａ）及び（ｂ）のそれぞれにおいて、アルデヒドを一種単独で用いてもよく、２種以上を混合して用いてもよい。
【００２６】
ポリビニルアルコールとしては、ポリビニルアセタール樹脂の製造において従来一般的に用いられているものであればよく、平均重合度２００〜４０００のものを用いることができる。また、ポリビニルアルコールは、一種単独あるいは２種類以上を併用して用いることができる。
【００２７】
本発明において、ポリビニルアセタール樹脂は、ポリビニルアルコールの一部又は全部をアルデヒド（ａ）及び（ｂ）により縮合させてアセタール化することにより得られるものである。ポリビニルアセタール樹脂は、通常は、下記式（１）で示されるアルデヒド（ａ）由来のポリビニルアセタール化単位（Ａ）、下記式（２）で示されるアルデヒド（ｂ）由来のアセタール化単位（Ｂ）、下記式（３）で示されるポリ酢酸ビニル単位及び下記式（４）で示されるポリビニルアルコール単位を有する。
【００２８】
【化１】
2008195557.tif 000003
【００２９】
（式中、Ｒ1は炭素原子数３〜５のアルキル基であり、Ｒ2は水素原子又は炭素原子数１もしくは２のアルキル基である。）
ポリビニルアセタール樹脂において、アルデヒド（ａ）由来のアセタール化単位（Ａ）及びアルデヒド（ｂ）由来のアセタール化単位（Ｂ）の含有量は、前記ポリビニルアセタール樹脂の全質量に対して、好ましくは６０〜９０質量％、より好ましくは６０〜８５質量％、特に好ましくは６５〜７５質量％である。これにより、可塑剤との相溶性に優れ、温度変化によらず十分な耐貫通性を維持できる樹脂層（２）を形成することが可能となる。
【００３０】
また、ポリビニルアセタール樹脂において、アセタール化単位（Ａ）と前記アセタール化単位（Ｂ）との質量比（Ａ：Ｂ）は、好ましくは１０〜８０：９０〜２０、より好ましくは１０〜４０：９０〜６０、特に好ましくは１０〜３５：９０〜６５である。これにより、高い透明性を有する樹脂層（２）を形成することが可能となる。
【００３１】
樹脂層（２）に用いられる可塑剤としては、ポリビニルアセタール樹脂用の従来公知の可塑剤を適宜選択して採用でき、一塩基酸エステル、多塩基酸エステル等の有機系可塑剤や燐酸系可塑剤が挙げられる。
【００３２】
一塩基酸エステルとしては、酪酸、イソ酪酸、カプロン酸、２−エチル酪酸、ヘプタン酸、ｎ−オクチル酸、２−エチルヘキシル酸、ペラルゴン酸（ｎ−ノニル酸）、デシル酸等の有機酸とトリエチレングリコールとの反応によって得られるエステルが好ましく、より好ましくは、トリエチレン−ジ−２−エチルブチレート、トリエチレングリコール−ジ−２−エチルヘキソエート、トリエチレングリコール−ジ−カプロネート、トリエチレングリコール−ジ−ｎ−オクトエート等である。なお、上記有機酸とテトラエチレングリコール又はトリプロピレングリコールとのエステルも使用可能である。
【００３３】
多塩基酸エステル系可塑剤としては、例えば、アジピン酸、セバチン酸、アゼライン酸等の有機酸と炭素原子数４〜８個の直鎖状又は分岐状アルコールとのエステルが好ましく、より好ましくは、ジブチルセバケート、ジオクチルアゼレート、ジブチルカルビトールアジペート等が挙げられる。
【００３４】
燐酸系可塑剤としては、トリブトキシエチルフォスフェート、イソデシルフェニルフォスフェート、トリイソプロピルフォスフェート等が挙げられる。
【００３５】
可塑剤の含有量は、ポリビニルアセタール樹脂１００質量部に対して、好ましくは３０〜６０質量部、好ましくは３０〜５０質量部である。これにより、耐貫通性及び成膜性に優れる樹脂層（２）を形成することができる。
【００３６】
樹脂層（２）は、上述したポリビニルアセタール樹脂及び可塑剤の他、酸化防止剤をさらに含むのが好ましい。これにより、成膜時に加わる熱により樹脂層（２）中に含まれる成分の劣化を防止して、高い透明性を有する樹脂層（２）を得ることが可能となる。
【００３７】
前記酸化防止剤は、ポリビニルアセタール樹脂１００質量部に対して、０．１〜１．０質量部、特に０．１〜０．５質量部とするのが好ましい。これにより優れた透明性を確保することができる。
【００３８】
酸化防止剤としては、従来公知のものを用いることができるが、高い透明性を有する樹脂層（２）が得られることから、フェノール系酸化防止剤を用いるのが好ましい。
【００３９】
フェノール系酸化防止剤としては、例えば、１，３，５−トリメチル−２，４，６−トリス（３’５’−ジ−ｔｅｒｔ−ブチル−４−ヒドロキシベンジル）ベンゼン、ペンタエリスリトール−テトラキス（３−（３，５−ジ−ｔ−ブチル−４−ヒドロキシフェニル）プロピオネート）、チオジエチレン−ビス（３−（３，５−ジ−ｔ−ブチル−４−ヒドロキシフェニル）プロピオネート）、オクタデシル−３−（３，５−ジ−ｔ−ブチル−４−ヒドロキシフェニル）プロピオネート、Ｎ，Ｎ’−ヘキサン−１，６−ジイルビス（３−（３，５−ジ−ｔ−ブチル−４−ヒドロキシフェニル）プロピオナミド）、ジエチル（（３，５−ビス（１，１−ジメチルエチル）−４−ヒドロキシフェニル）メチル）ホスフェート、３，３’，３’’，５，５’，５’’−ヘキサ−ｔ−ブチル−ａ，ａ’，ａ’’−（メシチレン−２，４，６−トリイル）トリ−ｐ−クレゾール、エチレンビス（オキシエチレン）ビス（３−（５−ｔ−ブチル−４−ヒドロキシ−ｍ−トリル）プロピオネート）、ヘキサメチレン−ビス（３−（３，５−ジ−ｔ−ブチル−４−ヒドロキシフェニル）プロピオネート）、１，３，５−トリス（３，５−ジ−ｔ−ブチル−４−ヒドロキシベンジル）−１，３，５−トリアジン−２，４，６（１Ｈ，３Ｈ，５Ｈ）−トリオン、１，３，５−トリス（（４−ｔ−ブチル−３−ヒドロキシ−２，６−キシリル）メチル）−１，３，５−トリアジン−２，４，６（１Ｈ，３Ｈ，５Ｈ）−トリオン、２，６−ジ−ｔ−ブチル−４−（４，６−ビス（オクチルチオ）−１，３，５−トリアジン−２−イルアミノ）フェノール、３，９−ビス（２−（３−（３−ｔ−ブチル−４−ヒドロキシ−５−メチルフェニル）プロピオニルオキシ）−１，１−ジメチルエチル）−２，４，８，１０−テトラオキサスピロ（５，５）ウンデカンなどが挙げられる。その中でも、極めて透明性に優れたものとなることから、１，３，５−トリメチル−２，４，６−トリス（３’５’−ジ−ｔｅｒｔ−ブチル−４−ヒドロキシベンジル）ベンゼン、ペンタエリスリトール−テトラキス（３−（３，５−ジ−ｔ−ブチル−４−ヒドロキシフェニル）プロピオネート）、オクタデシル−３−（３，５−ジ−ｔ−ブチル−４−ヒドロキシフェニル）プロピオネート、エチレンビス（オキシエチレン）ビス（３−（５−ｔ−ブチル−４−ヒドロキシ−ｍ−トリル）プロピオネート）であることが特に好ましい。
【００４０】
前記樹脂層（２）には、紫外線吸収剤（ＵＶ吸収剤）として、ベンゾフェノン系化合物、トリアジン系化合物、ベンゾエート系化合物及び、ヒンダードアミン系化合物などが含まれていてもよい。ベンゾフェノン系化合物が、黄変性が抑制され好ましい。
【００４１】
上記ベンゾフェノン系化合物の好ましい例としては、２，４−ジヒドロキシベンゾフェノン、２−ヒドロキシ−４−メトキシベンゾフェノン、２−ヒドロキシ−４−ドデシルオキシベンゾフェノン、２−ヒドロキシ−４−ｎ−オクチルベンゾフェノン、２，２’、４，４’−テトラヒドロキシベンゾフェノン、２，２’−ジヒドロキシ−４，４’−ジメトキシベンゾフェノンを挙げることができ、特に２−ヒドロキシ−４−ｎ−オクチルベンゾフェノン、２，２’−ジヒドロキシ−４，４’−ジメトキシベンゾフェノンが好ましい。
【００４２】
前記樹脂層（２）においては、上記紫外線吸収剤を、ＰＶＢ１００質量部に対して０．０１〜３．０質量部、特に０．１〜２．０質量部、使用することが好ましい。
【００４３】
さらに、前記樹脂層（２）は、一般に接着力調整剤として使用される脂肪酸のアルカリ又はアルカリ土類金属塩を含んでもよい。
【００４４】
上記脂肪酸のアルカリ土類金属塩の例としては、ギ酸マグネシウム、酢酸マグネシウム、乳酸マグネシウム、ステアリン酸マグネシウム、オクチル酸マグネシウム、ギ酸カルシウム、酢酸カルシウム、乳酸カルシウム、ステアリン酸カルシウム、オクチル酸カルシウム、ギ酸バリウム、酢酸バリウム、乳酸バリウム、ステアリン酸バリウム、オクチル酸バリウム等；また脂肪酸のアルカリ金属塩の例としては、ギ酸カリウム、酢酸カリウム、乳酸カリウム、ステアリン酸カリウム、オクチル酸カリウム、ギ酸ナトリウム、酢酸ナトリウム、乳酸ナトリウム、ステアリン酸ナトリウム、オクチル酸ナトリウム等を挙げることができる。
【００４５】
樹脂層（２）には、劣化防止などのため、安定剤、染料などの添加剤がさらに添加されていてもよい。
【００４６】
前記樹脂層（２）の作製は、ＰＶＢ及び可塑剤の他、必要に応じて上述した各種成分を含むＰＶＢ組成物を公知の手段を用いてシート状に成形することにより行われる。例えば、前記ＰＶＢ組成物をロールミル等によって充分に混和した後、通常の押出成形、カレンダー成形等によりシート状とすることができる。また、ＰＶＢ組成物を溶剤に溶解させ、この溶液を適当な塗布機（コーター）で適当な支持体上に塗布、乾燥して塗膜を形成することによりシート状とすることもできる。
【００４７】
本発明の合わせガラス用中間膜において、前記樹脂層（２）の厚さは、薄すぎると十分な耐衝撃性、耐貫通性を得ることができず、厚すぎると積層体が厚くなり透明性が低下するため、０．０５〜５ｍｍ、特に０．４〜１．２ｍｍとするのが好ましい。
【００４８】
（エチレン酢酸ビニル共重合体を含む樹脂層（１））
次に、本発明の合わせガラス用中間膜は、上述したポリビニルブチラール樹脂を含む樹脂層（２）の他に、さらにエチレン酢酸ビニル共重合体を含む樹脂層（１）を有する。
【００４９】
前記樹脂層（１）におけるエチレン酢酸ビニル共重合体としては、酢酸ビニル単位の含有量が、エチレン−酢酸ビニル共重合体樹脂の全質量に対して２０〜３５質量％、特に２４〜２８質量％のものを用いるのが好ましい。酢酸ビニル単位の含有量が、２０質量％未満であると樹脂層（１）の透明性が充分でない恐れがあり、３５質量％を超えると各樹脂層を加熱圧着する際に樹脂層（１）の硬さが不十分となる恐れがある。
【００５０】
前記樹脂層（１）は、エチレン酢酸ビニル共重合体の他に、架橋剤を含むのが好ましい。これにより、エチレン酢酸ビニル共重合体の架橋密度を向上させることができ、優れた接着力を発現することが可能となる。
【００５１】
前記架橋剤としては、１００℃以上の温度で分解してラジカルを発生する有機過酸化物を使用することができる。有機過酸化物は、一般に、成膜温度、組成物の調整条件、硬化温度、被着体の耐熱性、貯蔵安定性を考慮して選択される。特に、半減期１０時間の分解温度が７０℃以上のものが好ましい。
【００５２】
前記有機過酸化物としては、樹脂の加工温度・貯蔵安定性の観点から例えば、ベンゾイルパーオキサイド系硬化剤、ｔｅｒｔ−ヘキシルパーオキシピバレート、ｔｅｒｔ−ブチルパーオキシピバレート、３，５，５−トリメチルヘキサノイルパーオキサイド、ジ−ｎ−オクタノイルパーオキサイド、ラウロイルパーオキサイド、ステアロイルパーオキサイド、１，１，３，３−テトラメチルブチルパーオキシ−２−エチルヘキサノエート、スクシニックアシドパーオキサイド、２，５−ジメチル−２，５−ジ（２−エチルヘキサノイルパーオキシ）ヘキサン、１−シクロヘキシル−１−メチルエチルパーオキシ−２−エチルヘキサノエート、ｔｅｒｔ−ヘキシルパーオキシ−２−エチルヘキサノエート、４−メチルベンゾイルパーオキサイド、ｔｅｒｔ−ブチルパーオキシ−２−エチルヘキサノエート、ｍ−トルオイル＋ベンゾイルパーオキサイド、ベンゾイルパーオキサイド、１，１−ビス（ｔｅｒｔ−ブチルパーオキシ）−２−メチルシクロヘキサネート、１，１−ビス（ｔｅｒｔ−ヘキシルパーオキシ）−３，３，５−トリメチルシクロヘキサネート、１，１−ビス（ｔｅｒｔ−ヘキシルパーオキシ）シクロヘキサネート、１，１−ビス（ｔｅｒｔ−ブチルパーオキシ）シクロヘキサネート、２，２−ビス（４，４−ジ−ｔｅｒｔ−ブチルパーオキシシクロヘキシル）プロパン、１，１−ビス（ｔｅｒｔ−ブチルパーオキシ）シクロドデカン、１，１−ビス（ｔｅｒｔ−ヘキシルパーオキシ）−３，３，５−トリメチルシクロヘキサン、ｔｅｒｔ−ヘキシルパーオキシイソプロピルモノカーボネート、ｔｅｒｔ−ブチルパーオキシマレイックアシド、ｔｅｒｔ−ブチルパーオキシ−３，３，５−トリメチルヘキサノエート、ｔｅｒｔ−ブチルパーオキシラウレート、２，５−ジメチル−２，５−ジ（メチルベンゾイルパーオキシ）ヘキサン、ｔｅｒｔ−ブチルパーオキシイソプロピルモノカーボネート、ｔｅｒｔ−ブチルパーオキシ−２−エチルヘキシルモノカーボネート、ｔｅｒｔ−ヘキシルパーオキシベンゾエート、２，５−ジ−メチル−２，５−ジ（ベンゾイルパーオキシ）ヘキサン、等が挙げられる。
【００５３】
また、前記ベンゾイルパーオキサイド系硬化剤としては、例えば、ベンゾイルパーオキサイド、２，５−ジメチルヘキシル−２，５−ビスパーオキシベンゾエート、ｐ−クロロベンゾイルパーオキサイド、ｍ−トルオイルパーオキサイド、２，４−ジクロロベンゾイルパーオキサイド、ｔ−ブチルパーオキシベンゾエート等が挙げられる。また、架橋剤は１種でも２種以上を組み合わせて使用してもよい。
【００５４】
架橋剤としては、有機過酸化物、特にｔｅｒｔ−ブチルパーオキシ−２−エチルヘキシルモノカーボネート、１，１−ビス（ｔｅｒｔ−ヘキシルパーオキシ）−３，３，５−トリメチルシクロヘキサンが好ましく挙げられる。この有機過酸化物であれば、エチレン酢酸ビニル共重合体の架橋密度を向上させることができる。
【００５５】
前記樹脂層（１）における架橋剤の含有量は、エチレン酢酸ビニル共重合体１００質量部に対して、好ましくは０．０５〜５．０質量部、より好ましくは０．１〜３．０質量部である。架橋剤の含有量は、多すぎると共重合体との相溶性が悪くなる恐れがある。
【００５６】
さらに、前記樹脂層（１）は、必要に応じて、架橋助剤を含んでいてもよい。前記架橋助剤は、エチレン酢酸ビニル共重合体のゲル分率を向上させ、合わせガラス用中間膜の機械的強度を向上させるために組成物に添加することができる。この目的に供される架橋助剤（官能基としてラジカル重合性基を有する化合物）としては、公知のものとしてトリアリルシアヌレート、トリアリルイソシアヌレート等の３官能の架橋助剤の他、（メタ）アクリルエステル（例、ＮＫエステル等）の単官能又は２官能の架橋助剤等も挙げることができる。なかでも、トリアリルシアヌレートおよびトリアリルイソシアヌレートが好ましく、特にトリアリルイソシアヌレートが好ましい。これらの架橋助剤は、エチレン酢酸ビニル共重合体１００質量部に対して、一般に１０質量部以下、好ましくは０．１〜５質量部で使用される。
【００５７】
さらに、前記樹脂層（１）は、膜の種々の物性（機械的強度、接着性、透明性等の光学的特性、耐熱性、耐光性、架橋速度等）の改良あるいは調整、特に機械的強度の改良のため、必要に応じて、接着向上剤などの各種添加剤をさらに含んでいてもよい。
【００５８】
前記接着向上剤は、シランカップリング剤を用いることができる。前記シランカップリング剤の例として、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。また前記接着向上剤の含有量は、エチレン酢酸ビニル共重合体１００質量部に対して５質量部以下であることが好ましい。
【００５９】
さらに、前記樹脂層（１）には、紫外線吸収剤、光安定剤および老化防止剤を含んでいてもよい。
【００６０】
前記紫外線吸収剤としては、特に制限されないが、２−ヒドロキシ−４−メトキシベンゾフェノン、２−ヒドロキシ−４−ｎ−ドデシロキシベンゾフェノン、２，４−ジヒドロキシベンゾフェノン、２，２’−ジヒドロキシ−４−メトキシベンゾフェノン、２，２’−ジヒドロキシ−４，４’−ジメトキシベンゾフェノン、２−ヒドロキシ−４−ｎ−オクトキシベンゾフェノン等のベンゾフェノン系紫外線吸収剤が好ましく挙げられる。なお、上記ベンゾフェノン系紫外線吸収剤の配合量は、エチレン酢酸ビニル共重合体１００質量部に対して０．０１〜５質量部であることが好ましい。
【００６１】
前記光安定剤としてはヒンダードアミン系と呼ばれる光安定剤を用いることが好ましく、例えば、ＬＡ−５２、ＬＡ−５７、ＬＡ−６２、ＬＡ−６３ＬＡ−６３ｐ、ＬＡ−６７、ＬＡ−６８（いずれも株式会社ＡＤＥＫＡ製）、Ｔｉｎｕｖｉｎ７４４、Ｔｉｎｕｖｉｎ  ７７０、Ｔｉｎｕｖｉｎ  ７６５、Ｔｉｎｕｖｉｎ１４４、Ｔｉｎｕｖｉｎ  ６２２ＬＤ、ＣＨＩＭＡＳＳＯＲＢ  ９４４ＬＤ（いずれもチバ・スペシャルティ・ケミカルズ株式会社製）、ＵＶ−３０３４（Ｂ．Ｆ．グッドリッチ社製）等を挙げることができる。なお、上記光安定剤は、単独で使用しても、２種以上組み合わせて用いてもよく、その配合量は、エチレン酢酸ビニル共重合体１００質量部に対して０．０１〜５質量部であることが好ましい。
【００６２】
前記老化防止剤としては、例えばＮ，Ｎ’−ヘキサン−１，６−ジイルビス〔３−（３，５−ジ−ｔｅｒｔ−ブチル−４−ヒドロキシフェニル）プロピオナミド〕等のヒンダードフェノール系酸化防止剤、リン系熱安定剤、ラクトン系熱安定剤、ビタミンＥ系熱安定剤、イオウ系熱安定剤等が挙げられる。
【００６３】
樹脂層（１）の厚さは、薄過ぎると十分な耐湿性、遮音性が得られず、厚過ぎると積層体が厚くなり透明性も低下することから、０．０５〜５ｍｍ、特に０．２〜１．２ｍｍとするのが好ましい。
【００６４】
また、樹脂層（１）と樹脂層（２）との厚さの比は、積層体に特に要求される特性に応じて適宜決定されるが、耐湿性、遮音性、耐貫通性、耐衝撃性のバランスに優れた積層体とするためには、樹脂層（２）の厚さ：樹脂層（１）の厚さ＝１：０．２〜２の範囲とすることが好ましい。
【００６５】
なお、上記した樹脂層（１）及び樹脂層（２）の厚さは、合わせガラス用中間膜を構成する樹脂層（１）及び樹脂層（２）の総厚とする。したがって、合わせガラス用中間膜が２層以上の樹脂層（１）及び樹脂層（２）を有する場合は、それぞれの合計の厚さが上記範囲内となるようにするのが好ましい。
【００６６】
樹脂層（１）を作製するには、ＥＶＡの他、必要に応じて架橋剤など上述した各主成分を含むＥＶＡ組成物を用いる以外は、樹脂層（２）と同様の方法を用いて作製することができる。
【００６７】
なお、樹脂層（１）と樹脂層（２）とは、それぞれ別途、作製して積層する他、樹脂層（１）と樹脂層（２）との２層押出成形で、ＰＶＢ／ＥＶＡ複合フィルムとしたものを用いて形成しても良く、また、いずれか一方の樹脂フィルムに他方の樹脂組成物を塗工して、例えば予め成膜したＰＶＢ樹脂フィルムにＥＶＡ樹脂組成物を塗工して２層樹脂フィルムとしたものを用いて形成しても良い。
【００６８】
本発明の合わせガラス用中間膜は、樹脂層（１）と樹脂層（２）とを、それぞれ１層以上有する積層体であればよい。各層の積層順序などは合わせガラス用中間膜の用途に応じて決定すればよい。
【００６９】
例えば、合わせガラス用中間膜１１０が、図１に示すように、エチレン酢酸ビニル共重合体を含む樹脂層（１）１１１と、ポリビニルアセタール樹脂を含む樹脂層（２）１１２との２層積層体からなってもよい。これにより、優れた透明性を有し、耐貫通性の温度依存性が少ない合わせガラス用中間膜とすることができる。
【００７０】
また、合わせガラス用中間膜２１０が、図２に示すように、２層の前記ポリビニルアセタール樹脂を含む樹脂層（２）２１２の間に、前記エチレン酢酸ビニル共重合体を含む樹脂層（１）２１１を介在させた３層積層体からなってもよい。これにより、優れた透明性を有し、耐貫通性の温度依存性がより少ない合わせガラス用中間膜とすることができる。
【００７１】
また、合わせガラス用中間膜３１０が、図３に示すように、２層の前記エチレン酢酸ビニル共重合体を含む樹脂層（１）３１１の間に、前記ポリビニルアセタール樹脂を含む樹脂層（２）３１２を介在させた３層積層体であってもよい。これにより、優れた透明性を有し、耐貫通性の温度依存性が少ない合わせガラス用中間膜とすることができる。また、前記構成を有する合わせガラス用中間膜では、樹脂層（１）が最外層に配置されることにより、優れた接着性を発揮することができる。
【００７２】
合わせガラス用中間膜は、上記構成の他に、エチレン酢酸ビニル共重合体を含む樹脂層（１）と、ポリビニルアセタール樹脂を含む樹脂層（２）とを交互に少なくとも４層以上、好ましくは５〜７層積層させたものであってもよい。これにより耐貫通性をさらに向上させることができる。また、４層以上積層させたあわせガラス用中間膜では、優れた接着性を確保するために、最外層に樹脂層（１）が配置されるのが好ましい。
【００７３】
（合わせガラス）
上述した本発明の合わせガラス用中間膜によれば、優れた透明性を有し、耐貫通性の温度依存性が少ない樹脂層（２）を用い、さらに樹脂層（１）及び樹脂層（２）を用いることにより耐衝撃性、耐湿性及び遮音性などの基本特性にも優れる。したがって、このような合わせガラス用中間膜によれば、透明性、耐衝撃性、耐貫通性、耐湿性及び遮音性などに優れる合わせガラスを提供することができる。
【００７４】
本発明の合わせガラスの層構成としては、図１〜３に示すように、合わせガラス用中間膜（１１０、２１０、３１０）を、２枚の透明基板（１２０、２２０、３２０）の間に狭持して接着一体化させた構成などが挙げられる。前記接着一体化は、樹脂層（１）に含まれるエチレン酢酸ビニル共重合体を架橋することにより行われるのが好ましい。
【００７５】
このような合わせガラスを作製するには、合わせガラス用中間膜を２枚の透明基板の間に狭持して未圧着積層体を得た後、この未圧着積層体を脱気し、加熱圧着する手段などが用いられる。加熱圧着することにより、合わせガラス用中間膜と透明基板とを接着一体化することができる。
【００７６】
加熱圧着は、例えば８０〜１２０℃の温度で予備圧着し、１００〜１５０℃（特に１３０℃付近）で、１０分〜１時間加熱処理することにより行われる。架橋後の冷却は一般に室温で行われるが、特に、冷却は速いほど好ましい。
【００７７】
なお、本発明において、合わせガラスにおける「ガラス」とは透明基板全般を意味するものであり、したがって「合わせガラス」とは透明基板に中間膜を挟持してなるものを意味する。
【００７８】
合わせガラスに用いられる透明基板としては、特に限定されないが、例えば珪酸塩ガラス、無機ガラス板、無着色透明ガラス板などのガラス板の他、プラスチックフィルムを用いてもよい。前記プラスチックフィルムとしては、ポリエチレンテレフタレート（ＰＥＴ）フィルム、ポリエチレンアフタレート（ＰＥＮ）フィルム、ポリエチレンブチレートフィルムを挙げることができ、ＰＥＴフィルムが好ましい。透明基板の厚さは、１〜２０ｍｍ程度が一般的である。
【００７９】
合わせガラスにおいて中間膜の両側に配置されるそれぞれの透明基板は、同一の透明基板を用いてもよく、異なる透明基板を組み合わせて用いてもよい。透明基板の強度と合わせガラスの用途とを考慮して、透明基板の組み合わせを決定するのが好ましい。
【００８０】
本発明の合わせガラスにおける透明基板が、一方がガラス板で、他方がプラスチックフィルムである場合、耐衝撃性、耐貫通性、透明性等において適度な性能を有するように設計することもできる。このため、例えば各種車体、ビル等に装備される窓ガラス等のガラス、又はショーケース、ショーウインド等のガラスに使用することができる。
【００８１】
また、透明基板が共にガラス板の場合は、特に優れた耐衝撃性、向上した耐貫通性を示すように設計することができ、合わせガラスを含む種々な用途に使用することができる。
【００８２】
一方がプラスチックフィルムの合わせガラス、例えば自動車のサイドガラス及び嵌め込みガラスの場合、フロントガラス程の厚さは必要としないため、プラスチックフィルム３の厚さは、０．０２〜２ｍｍの範囲が一般的であり、０．０２〜１．２ｍｍの範囲が好ましい。中間膜及びプラスチックフィルムの厚さは、当該ガラスを使用する場所等に応じて変えることができる。
【００８３】
本発明で使用されるガラス板は、通常珪酸塩ガラスである。ガラス板厚は、フィルム強化ガラスの場合、それを設置する場所等により異なる。例えば、自動車のサイドガラス及び嵌め込みガラスに使用する場合、フロントガラスのように厚くする必要はなく、０．１〜１０ｍｍが一般的であり、０．３〜５ｍｍが好ましい。前記１枚のガラス板１は、化学的に、或いは熱的に強化させたものである。
【００８４】
自動車のフロントガラス等に適当な両方がガラス板である合わせガラスの場合は、ガラス板の厚さは、０．５〜１０ｍｍが一般的であり、１〜８ｍｍが好ましい。
【００８５】
本発明の合わせガラスが透明基板としてプラスチックフィルムを有する場合、プラスチックフィルム表面にはさらにハードコート層を有するのが好ましい。これに合わせガラスに耐傷付き性を付与することができる。
【００８６】
ハードコート層に使用される樹脂としては、紫外線硬化性樹脂又は熱硬化性樹脂が使用される。ハードコート層の層厚は、一般に１〜５０μｍ、好ましくは３〜２０μｍの範囲である。
【００８７】
紫外線硬化性樹脂としては、公知の紫外線硬化性樹脂を使用することができ、その他ハードコート処理に適した低分子量且つ多官能な樹脂であれば、特に限定されるものではない。この紫外線硬化性樹脂は、例えばエチレン性二重結合を複数有するウレタンオリゴマー、ポリエステルオリゴマー又はエポキシオリゴマー等のオリゴマー、ペンタエリスリトールテトラアクリレート（ＰＥＴＡ）、ペンタエリスリトールテトラメタアクリレート、ジペンタエリスリトールヘキサアクリレート（ＤＰＥＨＡ）等の一官能又は多官能オリゴマーなどが挙げられる。樹脂には、反応性稀釈剤、光重合開始剤などがさらに使用される。オリゴマー、反応性稀釈剤及び開始剤は、それぞれ一種用いても良く、二種以上組み合わせて用いてもよい。
【００８８】
熱硬化性樹脂としては、反応性アクリル樹脂、メラミン樹脂、エポキシ樹脂等を利用することができ。前記紫外線硬化性樹脂も使用することもできる。
【００８９】
紫外線硬化性樹脂を用いてハードコート層を形成する場合、紫外線硬化性樹脂をそのまま、又は有機溶剤で適当な濃度に稀釈して、得られた溶液を適当な塗布機（コーター）で適当なフィルム上に塗布し、必要により乾燥した後、直接又は剥離シートを介して（真空脱気後）ＵＶランプにて紫外線を数秒〜数分間照射し、ハードコート層を形成することができる。ＵＶランプとしては、高圧水銀灯、中圧水銀灯、低圧水銀灯、メタルハライドランプ等使用することができる。
【００９０】
熱硬化性樹脂を用いてハードコート層を形成する場合、熱硬化性樹脂の有機溶剤溶液を、適当な塗布機（コーター）で適当なフィルム上に塗布し、必要により剥離シートを設け、ラミネータ等にて脱気後、熱硬化、熱圧着を行う。剥離シートを用いない場合は、加熱、圧着前に、６０秒程度乾燥して塗布層の溶剤を蒸発させ表面が粘着しない程度に乾燥させることが好ましい。剥離シートを使用する場合も、少し乾燥して剥離シートを設けることが好ましい。
【実施例】
【００９１】
以下、本発明を実施例により説明する。本発明は、以下の実施例により制限されるものではない。
【００９２】
（実施例１）
１．ＥＶＡを含む樹脂層（１）の作製
樹脂層（１）の作製は、以下のように行なった。すなわち、以下に示す化合物を約８０℃に加熱したロールミルによって充分に混和することによってＥＶＡ組成物を得、このＥＶＡ組成物を厚さ０．１ｍｍのポリエチレンテレフタレートフィルム間に挟み、プレス成形機にて９０℃、１０ＭＰａでプレス成形した。放冷し室温になった後にポリエチレンテレフタレートフィルムを剥離して、樹脂層（１）（厚さ０．２ｍｍ、大きさ５０ｍｍ×５０ｍｍ）を得た。
【００９３】
ＥＶＡ組成物配合：
（１）ＥＶＡ（ＥＶＡ１００質量部に対して酢酸ビニルの含有量２６質量％）１００質量部
（２）有機過酸化物（ｔｅｒｔ−ブチルパーオキシ−２−エチルヘキシルモノカーボネート）２．５質量部
（３）架橋助剤（トリアリルイソシアヌレート）２質量部
（４）添加剤（γ−メタクリロキシプロピルトリメトキシシラン）０．５質量部
（５）紫外線吸収剤（２，２’−ジヒドロキシ−４，４−ジメトキシベンゾフェノン）０．１５質量部
【００９４】
２．ＰＶＢを含む樹脂層（２）の作製
樹脂層（２）の作製を、以下のように行った。すなわち、以下に示す化合物を約８０℃に加熱したロールミルによって充分に混和することによってＰＶＢ組成物を得、このＰＶＢ組成物を厚さ０．１ｍｍのポリエチレンテレフタレートフィルム間に挟み、プレス成形機にて１２０℃、１０ＭＰａでプレス成形した。放冷し室温になった後にポリエチレンテレフタレートフィルムを剥離して、樹脂層（２）（厚さ０．７６ｍｍ、大きさ５０ｍｍ×５０ｍｍ）を作製した。
【００９５】
ＰＶＢ組成物配合：
（１）ＰＶＢ（平均重合度１７５０、全アセタール化度８３質量％、アセトアルデヒドによるアセタール化度２６質量％、ブチルアルデヒドによるアセタール化度５７質量％）１００質量部
（２）可塑剤１（トリエチレングリコール−ジ−２−エチルヘキサノエート）３５質量部
（３）酸化防止剤（１，３，５−トリメチル−２，４，６−トリス（３’５’−ジ−ｔｅｒｔ−ブチル−４−ヒドロキシベンジル）ベンゼン；アデカスタブＡ−３３０  旭電化工業（株）製）０．５質量部
【００９６】
３．合わせガラスの作製
上記で作製した樹脂層（１）及び樹脂層（２）を、樹脂層（１）／樹脂層（２）／樹脂層（１）の順となるように積層し、得られた積層体を二枚のケイ酸塩ガラス板（厚さ２．５ｍｍ）の間に挟み、ゴム袋にいれて真空脱気し、１１０度の温度で予備圧着した。次に、予備圧着した積層体をオートクレーブ中に入れ、温度１４０℃、１ＭＰａの圧力で、
３０分間、加圧処理して合わせガラス（大きさ５０ｍｍ×５０ｍｍ）を作製した。
【００９７】
（比較例１）
樹脂層（２）の作製において、ＰＶＢ（平均重合度１７５０、全アセタール化度８０質量％、アセトアルデヒドによるアセタール化度０質量％、ブチルアルデヒドによるアセタール化度８０質量％）を用いた以外は、実施例１と同様にして合わせガラスを作製した。
【００９８】
（評価）
上記で作製した各合わせガラスについて、以下の手順に従って評価した。結果はまとめて表１に示す。
【００９９】
１．へイズ
スガ試験機製カラーコンピューターＳＭ−３型を用いて合わせガラスのヘイズ値を３箇所測定し、その各平均値を求めた。
【０１００】
２．光線透過率
全自動直読ヘイズコンピューターＨＧＭ−２ＤＰ（スガ試験機株式会社製）を用いて、合わせガラスの厚み方向の全光線透過率を測定した。前記測定を合わせガラスにおいて３箇所、実施し、その平均値を、合わせガラスの全光線透過率とした。
【０１０１】
３．耐貫通性
ＪＩＳ  Ｒ  ３２０１（年度１９９８）の落球試験を、落球高さを４ｍとし、２３℃、４０℃、６０℃の温度雰囲気下で行った。合わせガラスに、球が貫通しなかったものを「○」、球が貫通したものを「×」とする。
【０１０２】
【表１】
2008195557.tif 000004
【図面の簡単な説明】
【０１０３】
【図１】本発明の一実施形態である合わせガラス用中間膜の断面図を示す。
【図２】本発明の一実施形態である合わせガラス用中間膜の断面図を示す。
【図３】本発明の一実施形態である合わせガラス用中間膜の断面図を示す。
【符号の説明】
【０１０４】
１１０、２１０、３１０  合わせガラス用中間膜、
１１１、２１１、３１１  エチレン酢酸ビニル共重合体を含む樹脂層（１）、
１１２、２１２、３１２  ポリビニルアセタール樹脂を含む樹脂層（２）、
１２０Ａ、１２０Ｂ、２２０Ａ  透明基板、
２２０Ｂ、３２０Ａ、３２０Ｂ  透明基板。
【図１】
2008195557.tif 000005
【図２】
2008195557.tif 000006
【図３】
2008195557.tif 000007